Membrane bitumineuse d’étanchéité (1) comprenant - une couche bitumineuse (2) et - un surfaçage (3) en contact avec la couche bitumineuse (2), le surfaçage comprenant • une structure fibreuse (4) comprenant un mat non tissé (5) en fibres de verre et/ou en fibres de polyester dont la face inférieure (5b) est en contact avec la couche bitumineuse (2), et • sur la face supérieure (5a) du mat non-tissé (5) qui n’est pas en contact avec la couche bitumineuse (2), un revêtement blanc (7) comprenant de 0,3 à 6 % en poids de particules de TiO 2 , de 70 à 90 % en poids d’une ou plusieurs charges minérales de couleur blanche, et de 8 à 25 % en poids d’un polymère organique exempt de doubles liaisons carbone-carbone, ces pourcentages étant exprimés en poids sec rapporté au poids sec total du revêtement blanc, caractérisé par le fait que la structure fibreuse (4) du surfaçage (3) comprend en outre des fibres de renforcement (8) et par le fait que la membrane bitumineuse d’étanchéité (1), et notamment la couche bitumineuse (2), est exempte d’autres structures fibreuses. Membrane bitumineuse d’étanchéité selon l’une des revendications précédentes, caractérisée par le fait que les fibres de renforcement sont des fibres de verre textile de renforcement. Membrane bitumineuse d’étanchéité selon la revendication 2, caractérisée par le fait que les fibres de verre textile de renforcement sont constituées de filaments individuels, rassemblés par « fils de base », chaque fil de base contenant de 50 à 2000, de préférence de 100 à 1600, et en particulier de 150 à 500 filaments individuels. Membrane bitumineuse d’étanchéité selon la revendication 2 ou 3, caractérisée par le fait que les filaments individuels ont un diamètre compris entre 5 et 20 µm, de préférence entre 6 et 16 µm. Membrane bitumineuse d’étanchéité selon la revendication 1, caractérisée par le fait que les fibres de renforcement sont des fibres de polyester. Membrane bitumineuse d’étanchéité selon la revendication 5, caractérisée par le fait que les fibres de renforcement en polyester sont constituées de filaments individuels, rassemblés par « fils de base », chaque fil de base contenant de 50 à 2000, de préférence de 100 à 1600, et en particulier de 180 à 450 filaments individuels. Membrane bitumineuse d’étanchéité selon la revendication 5 ou 6, caractérisée par le fait que les filaments individuels ont un diamètre compris entre 5 et 40 µm, de préférence entre 6 et 30 µm. Membrane bitumineuse d’étanchéité selon l’une quelconque des revendications précédentes, caractérisée par le fait qu’elle a une structure en sandwich avec une couche de fibres de renforcement située entre deux couches de fibres courtes assemblées en mat non-tissé Membrane bitumineuse d’étanchéité selon l’une quelconque des revendications précédentes, caractérisée par le fait que la structure fibreuse (4) comprenant le mat non tissé (5) et les fibres continues de renforcement (8) a une masse surfacique comprise entre 30 et 500 g/m 2 , de préférence entre 50 et 350 g/m 2 . Membrane bitumineuse d’étanchéité selon l’une quelconque des revendications précédentes, caractérisée par le fait que le surfaçage (3) comprenant la structure fibreuse (4) et le revêtement blanc (7) présente une masse surfacique comprise entre 200 et 800 g/m 2 , de préférence entre 250 et 750 g/m 2 , en particulier entre 300 et 700 g/m 2 . Membrane bitumineuse d’étanchéité selon l’une quelconque des revendications précédentes, caractérisée par le fait que le polymère organique est choisi dans le groupe constitué de polymères acryliques, de polyuréthanes aliphatiques, et de polymères fluorés ou chlorés. Membrane bitumineuse d’étanchéité selon l’une quelconque des revendications précédentes, caractérisée par le fait que les charges minérales blanches sont choisies dans le groupe constitué de CaCO 3 , wollastonite, silice, kaolin, talc, sulfate de baryum, bentonite, zircone, mica et quartz. Membrane bitumineuse d’étanchéité selon l’une quelconque des revendications précédentes, caractérisée par le fait qu’elle présente une masse surfacique comprise entre 3 et 5,5 kg/m 2 . Membrane bitumineuse d’étanchéité selon l’une quelconque des revendications précédentes, caractérisée par le fait que les particules de TiO 2 présentent une taille médiane (D 50 ) en volume, déterminée par granolumétrie laser, comprise entre 200 et 800 nm.